(57)【要約】【課題】  高い発色性を有する混紡捺染を可能とする捺染用インク組成物の開発と提供。【解決手段】  ポリエステル樹脂粒子とウレタン樹脂エマルション及び分散染料を少なくとも含む捺染用インク組成物。【選択図】なし【特許請求の範囲】
【請求項１】
ポリエステル樹脂粒子とウレタン樹脂エマルション及び分散染料を少なくとも含む捺染用インク組成物。
【請求項２】
前記ポリエステル樹脂粒子の直径が５００ｎｍ以下である請求項１に記載の捺染用インク組成物。
【請求項３】
前記ポリエステル樹脂粒子の直径が２００ｎｍ以下である請求項１又は２に記載の捺染用インク組成物。
【請求項４】
前記ポリエステル樹脂粒子の直径が１００ｎｍ以上１５０ｎｍ以下である請求項１〜３のいずれか一項に記載の捺染用インク組成物。
【請求項５】
前記ポリエステル樹脂粒子の含有量が、上記捺染用インク組成物中の１〜２０質量％である請求項１〜４のいずれか一項に記載の捺染用インク組成物。
【請求項６】
前記ウレタン樹脂エマルションの含有量が、上記捺染用インク組成物中の１〜３０質量％である請求項１〜５のいずれか一項に記載の捺染用インク組成物。
【請求項７】
前記捺染用インク組成物を用いて捺染を行った布帛。
【請求項８】
前記布帛が、混紡繊維を含む請求項７に記載の布帛。
【請求項９】
前記混紡繊維が、ＰＥＴ混紡繊維である請求項８に記載の布帛。
【請求項１０】
前記捺染用インク組成物を用いた捺染工程がインクジェット染色方法を含む捺染方法。
【請求項１１】
請求項１０に記載の捺染方法により捺染された布帛。
【発明の詳細な説明】
【技術分野】
【０００１】
本発明はポリエステル繊維を含む混紡繊維の捺染用インク組成物に関する。
【背景技術】
【０００２】
インクジェットプリンタを用いた繊維材料のインクジェット捺染は、スクリーン捺染、ローラー捺染、ロータリー捺染等の捺染方法に比べ、
（１）製版工程が不要であり工程が短縮できること、
（２）デジタル化されたデザインを、コンピュータを介してそのままできること、
（３）多品種の製品を少量ずつであっても生産することが可能であること、
（４）染料色糊の廃液などが大幅に削減できること、
などの多くのメリットがある一方、従来の製版捺染に比べ、加工速度が遅いこと、濃色を再現し難いことなどの課題があり、見本反の製造や少量生産の範囲で使用されることが多かった。近年、コンピュータの画像処理やプリントヘッド製造の技術的進歩によりインクジェットプリンタの印捺速度が大幅に向上されてきたことや、印捺デザインのデジタル化、印捺加工の多様化及び小ロット化が市場で要求されてきたことなどを背景に、インクジェット捺染の普及が進んでいる。特に紙に印刷した染料インクを熱によりポリエスル系繊維へ転写させる昇華転写方式はその簡便性等から普及が急速に加速している。
【０００３】
インクジェット捺染用の染料インクとしては、シルク、ナイロン等のポリアミド系繊維用の酸性染料インク；ポリエステル系繊維用の分散染料インク；綿、レーヨン等のセルロース系繊維用の反応性染料インク；等が販売されている。これらインクジェット捺染用染料インクは、水中に染料を溶解あるいは分散させた水性インクであることが一般的であり、水分蒸発によるインクの乾燥を抑え、かつインクの粘度を調整する目的で、エチレングリコール、ジエチレングリコール、プロピレングリコール、トリエチレングリコール等のグリコール類やこれらのグリコール類のモノアルキルエーテル等の化合物、あるいはグリセリン等の有機溶剤等がインク中に添加されている。
【０００４】
上記のとおり、分散染料インクはポリエステル等の疎水性繊維の工業染色に広く利用されており、水不溶性の染料を染浴中あるいは色糊中に分散させ、染色に使用される。染料は高温条件下、繊維内部へ浸透拡散し、繊維と染料間の水素結合や分子間力等により染着する。そのため、染料の分散性、特に高温での分散性が悪いと、高温染浴中で染料の凝集が生じ、繊維上で色ムラが発生しやすい。この為、従来、繊維染色用には高温環境下における分散性に優れる分散剤、例えばリグニンスルホン酸のホルムアルデヒド縮合物類、アルキルナフタレンスルホン酸のホルムアルデヒド縮合物類、クレオソート油スルホン酸のホルムアルデヒド縮合物、スチレンアクリル酸共重合体などのアニオン系分散剤が主に使用されてきた。
【０００５】
分散染料を用いたポリエステル繊維のインクジェットプリントも近年行われつつあり（例えば特許文献１、特許文献２参照）、主に繊維へ染料インクを付与（プリント）した後、スチーミング等の熱処理により染料を染着させるダイレクトプリント法と、中間記録媒体（専用の転写紙）に染料インクを付与（プリント）した後、熱により染料を中間記録媒体側から繊維側へ昇華転写させる熱転写プリント法が実用化されている。
【０００６】
一方、近年、ヒートテックなど、機能性を求める繊維としてポリエステルとその他種類の繊維を任意の割合で含む混紡がアパレル産業界の主流となりつつあり、こうした混紡へのインクジェット加工の適用が求められている。
【０００７】
これに対して、混紡捺染を目的としたインクとして顔料インクが提案されており、捺染物の捺染堅牢度を高めるための添加剤等が提案されてきた。しかしながら、顔料インクは本質的に繊維に染色されているのではなく、顔料粒子を物理的に布上に付着させているため、その発色性が劣ることが課題となっており、発色性に優れる混紡捺染対応の染料インクが求められている。
【先行技術文献】
【特許文献】
【０００８】
【特許文献１】特開２０１４−９４９９４号公報
【特許文献２】ＷＯ２０１６／０２７８３５号
【特許文献３】ＷＯ２０１６／０２７８８１号
【発明の概要】
【発明が解決しようとする課題】
【０００９】
本発明は、ポリエステル繊維を含む混紡の捺染用インク組成物の提供を目的とする。
【課題を解決するための手段】
【００１０】
本発明者らは上記課題を解決すべく鋭意研究を重ねた結果、ポリエステル繊維を含む混紡に、ポリエステル樹脂粒子とバインダー樹脂エマルションとしてウレタン樹脂エマルション、及び分散染料を含むインク組成物により、分散染料の定着に優れ、高い発色性を有する混紡捺染を可能とした。
【００１１】
すなわち、本発明の要旨構成は以下に示すとおりである。
１）
ポリエステル樹脂粒子とウレタン樹脂エマルション及び分散染料を少なくとも含む捺染用インク組成物。
２）
前記ポリエステル樹脂粒子の直径が５００ｎｍ以下である１）に記載の捺染用インク組成物。
３）
前記ポリエステル樹脂粒子の直径が２００ｎｍ以下である１）又は２）に記載の捺染用インク組成物。
４）
前記ポリエステル樹脂粒子の直径が１００ｎｍ以上１５０ｎｍ以下である１）〜３）のいずれか一項に記載の捺染用インク組成物。
５）
前記ポリエステル樹脂粒子の含有量が、上記捺染用インク組成物中の１〜２０質量％である１）〜４）のいずれか一項に記載の捺染用インク組成物。
６）
前記ウレタン樹脂エマルションの含有量が、上記捺染用インク組成物中の１〜３０質量％である１）〜５）のいずれか一項に記載の捺染用インク組成物。
７）
前記捺染用インク組成物を用いて捺染を行った布帛。
８）
前記布帛が、混紡繊維を含む７）に記載の布帛。
９）
前記混紡繊維が、ＰＥＴ混紡繊維である８）に記載の布帛。
１０）
前記捺染用インク組成物を用いた捺染工程がインクジェット染色方法を含む捺染方法。
１１）
１０）に記載の捺染方法により捺染された布帛。
【発明の効果】
【００１２】
本発明は、分散染料を用いたポリエステル繊維を含む混紡捺染において、高い発色性を可能とする、捺染用インク組成物を提供するものである。
【発明を実施するための形態】
【００１３】
本明細書においては特に断りのない限り、実施例等を含めて「％」及び「部」については、いずれも質量基準で記載する。捺染用インク組成物は、「インク」又は「水性インク」と、それぞれ略して記載する場合もある。
【００１４】
本発明の捺染用インク組成物は、ポリエステル樹脂粒子とウレタン樹脂エマルション及び分散染料を少なくとも含む。
【００１５】
上記ポリエステル樹脂粒子は、粒径は直径５００ｎｍ以下であることが好ましく、直径２００ｎｍ以下であることが更に好ましく、直径１００ｎｍ以上１５０ｎｍ以下であることが特に好ましい。
ポリエステル樹脂粒子としては、例えば、三菱レイヨン株式会社製のダイヤクロンＦＣ−３１６、ダイヤクロンＦＣ−２２３２、ダイヤクロンＦＣ−６８４、ダイヤクロンＦＣ−１２２４等が挙げられる。
【００１６】
上記ポリエステル樹脂粒子の含有量は、上記捺染用インク組成物中の１〜２０％であることが好ましい。
【００１７】
上記ウレタン樹脂エマルションは、例えば、ポリカーボネート系ウレタン樹脂、ポリエーテル系ウレタン樹脂、ポリエステル系ウレタン樹脂などが挙げられ、ラテックス（エマルション）の形で販売されていることも多く、容易に購入することができる。その具体例としては、例えば、パーマリンＵＡ−１５０、２００、３１０、３６８、３９４５、ユーコートＵＸ−３２０のラテックス（以上、三洋化成（株）製）、ハイドランＷＬＳ−２０１、２１０、ＨＷ−３１２Ｂのラテックス（以上、ＤＩＣ（株）製）、スーパーフレックス１５０、１７０、４７０（以上、第一工業製薬（株）製）等が挙げられ、その多くは固形分が３０〜６０％で樹脂を乳化した液体である。ウレタン樹脂としては、上記に記述したいずれのラテックスも使用することができるが、中でもポリカーボネート系ウレタン樹脂を使用するのが好ましい。そのような樹脂の例としては、例えば、パーマリンＵＡ−３１０、３９４５、ユーコートＵＸ−３２０が挙げられ、ユーコートＵＸ−３２０が好ましい。ウレタン樹脂は単一のものを使用してもよいし、２〜３種類を併用してもよい。
【００１８】
上記ウレタン樹脂エマルションの含有量は、上記捺染用インク組成物の１〜３０％であることが好ましい。
【００１９】
[分散染料インク]
（分散染料）
上記捺染用インク組成物は、分散染料を含有する。
【００２０】
上記インクは、フルカラーでの捺染を目的としているため、イエロー、オレンジ、ブラウン、レッド、バイオレット、ブルー、グリーン、及びブラック等の各種の色相を有するインクを調製し、これらをインクセットとして併用することができる。
上記インクで用いられる分散染料としては、以下のものを用いることができ、上記インクジェット染色方法（ダイレクトプリント）に適用するには、スチーミング適性のある分散染料が好ましく、具体的にはＣ．Ｉ．Ｄｉｓｐｅｒｓｅ  Ｙｅｌｌｏｗ  ４２、４９、７６、８３、８８、９３、９９、１１４、１１９、１２６、１６０、１６３、１６５、１８０、１８３、１８６、１９８、１９９、２００、２２４、２３７；Ｃ．Ｉ．Ｄｉｓｐｅｒｓｅ  Ｏｒａｎｇｅ  ２９、３０、３１、３８、４２、４４、４５、５３、５４、５５、７１、７３、８０、８６、９６、１１８、１１９；Ｃ．Ｉ．Ｄｉｓｐｅｒｓｅ  Ｒｅｄ  ７３、８８、９１、９２、１１１、１２７、１３１、１４３、１４５、１４６、１５２、１５３、１５４、１７９、１９１、１９２、２０６、２２１、２５８、２８３、３０２、３２３、３２８、３５９；Ｃ．Ｉ．Ｄｉｓｐｅｒｓｅ  Ｖｉｏｌｅｔ  ２６、３５、４８、５６、７７，９７；Ｃ．Ｉ．Ｄｉｓｐｅｒｓｅ  Ｂｌｕｅ  ２７、５４、６０、７３、７７、７９、７９：１、８７、１４３、１６５、１６５：１、１６５：２、１８１、１８５、１９７、２２５、２５７、２６６、２６７、２８１、３４１、３５３、３５４、３５８、３６４、３６５、３６８等が挙げられる。これらは単独または２種以上併用して用いても良い。
【００２１】
また、熱転写及び昇華転写方式を用いた染色方法に適用するには、公知の分散染料及び油溶性染料を用いることができ、熱転写適性のある染料を用いることが好ましく、その例としてＣ．Ｉ．Ｄｉｓｐｅｒｓｅ  Ｙｅｌｌｏｗ  ５１、５４、６０；Ｃ．Ｉ．Ｄｉｓｐｅｒｓｅ  Ｏｒａｎｇｅ  ５、７、２０、２３、２５；Ｃ．Ｉ．Ｄｉｓｐｅｒｓｅ  Ｒｅｄ  ４、５０、５３、５９、６０、２３９、２４０；Ｃ．Ｉ．Ｄｉｓｐｅｒｓｅ  Ｂｒｏｗｎ  ２６、２７；Ｃ．Ｉ．Ｄｉｓｐｅｒｓｅ  Ｖｉｏｌｅｔ  ８、１１、１７、２６、２７、２８、３６；Ｃ．Ｉ．Ｄｉｓｐｅｒｓｅ  Ｂｌｕｅ  ３、５、２６、３５、５５、５６、７２、８１、９１、１０８、３５９、３６０；Ｃ．Ｉ．Ｓｏｌｖｅｎｔ  Ｙｅｌｌｏｗ  １１４、Ｃ．Ｉ．Ｓｏｌｖｅｎｔ  Ｏｒａｎｇｅ  ６７、Ｃ．Ｉ．Ｓｏｌｖｅｎｔ  Ｒｅｄ  １４６、Ｃ．Ｉ．Ｓｏｌｖｅｎｔ  Ｂｌｕｅ  ３６、６３、８３、１０５、１１１等が挙げられる。これらは単独または２種以上併用して用いても良い。なお、上記分散染料には、公知の分散染料に加え、公知の油溶性染料も含まれる。上記捺染用インク組成物用分散染料としては、Ｃ．Ｉ．Ｄｉｓｐｅｒｓｅ  Ｙｅｌｌｏｗ、Ｃ．Ｉ．Ｄｉｓｐｅｒｓｅ  Ｒｅｄ、Ｃ．Ｉ．Ｄｉｓｐｅｒｓｅ  Ｂｌｕｅ、から選択される染料を用いることが好ましく、Ｃ．Ｉ．Ｄｉｓｐｅｒｓｅ  Ｙｅｌｌｏｗ  ５４、Ｃ．Ｉ．Ｄｉｓｐｅｒｓｅ  Ｒｅｄ  ６０、Ｃ．Ｉ．Ｄｉｓｐｅｒｓｅ  Ｂｌｕｅ  ３５９を用いることが特に好ましい。
【００２２】
上記各分散染料においては、ブルー系染料を主体とし、オレンジ系染料及びレッド系染料を配合した混合染料もブラック系染料として用いることができる。また該ブラック系染料には、高品位な色味のない色調へと微調整する目的で、さらに他の分散染料を含んでも良い。
【００２３】
上記分散染料としては、粉末状あるいは塊状の乾燥、ウエットケーキ等の染料を使用することができる。市販の染料には、工業染色用粉末、捺染用液状品、インクジェット捺染用等の各種の品質があり、製造方法、純度等がそれぞれ異なる。本発明のインク組成物は、保存安定性及びインクジェットプリンタからの吐出精度への悪影響を少なくするため、できるだけ不純物の少ない材料を使用して調製するのが好ましい。一般に、染料の合成時には、塩化ナトリウム等の無機塩が混入してくることが多く、また、特に精製操作を行わない水等は、カルシウムイオン、マグネシウムイオン等の金属イオンを含むため、このような水等を該インク組成物の調製時に使用した場合にも、微量ながら該イオン等が混入する。以下、本明細書においては、上記の無機塩及び金属イオンを含めて、便宜上、「無機不純物」と記載する。これらの無機不純物は、染料のインク等に対する溶解度及び保存安定性を著しく悪くするだけでなく、インクジェットプリンタヘッドの腐食・磨耗・ノズル詰りの原因となる。これらの無機不純物を除去するために、限外濾過法、逆浸透膜法、イオン交換法等の公知の方法を利用し、インク組成物中に含有する無機不純物をできるだけ除去することが望ましい。インク組成物の総量中に含有する無機不純物の量は、通常１質量％以下、好ましくは０．１質量％以下、より好ましくは０．０１質量％以下である。下限は検出機器の検出限界以下、すなわち０％でも良い。そして、無機不純物を除去した後、希釈又は濃縮により所望の染料濃度に調整し、インク組成物を得るのがよい。
【００２４】
上記インクに含まれる分散染料の総含有量は、インクの総質量に対して通常０．５〜３５質量％であり、好ましくは１〜２０質量％であり、より好ましくは５〜２０質量％であり、さらに好ましくは５〜１５質量％である。
【００２５】
上記分散染料の含有量は、上記インクの総質量に対して通常３〜５０質量％であり、好ましくは４〜４０質量％であり、より好ましくは５〜３０質量％である。
【００２６】
（分散剤）
上記インクは、分散剤を含有しても良い。分散剤としては、スチレン−（メタ）アクリル共重合体、芳香族スルホン酸のホルマリン縮合物等が挙げられる。
【００２７】
上記スチレン−（メタ）アクリル共重合体としては、例えば、スチレン系モノマーと（メタ）アクリル系モノマーの共重合体が挙げられる。なお、本明細書において、「（メタ）アクリル」とは、「アクリル」及び／又は「メタクリル」の意味を表す。これら共重合体の具体例としては、（α‐メチル）スチレン‐アクリル酸共重合体、（α‐メチル）スチレン‐アクリル酸‐アクリル酸エステル共重合体、（α‐メチル）スチレン‐メタクリル酸共重合体、（α‐メチル）スチレン‐メタクリル酸‐アクリル酸エステル共重合体、（α‐メチル）スチレン‐（無水）マレイン酸共重合体、アクリル酸エステル‐（無水）マレイン酸共重合体、（α‐メチル）スチレン‐アクリル酸エステル‐（無水）マレイン酸共重合体、アクリル酸エステル‐アリルスルホン酸エステル共重合体、アクリル酸エステル‐スチレンスルホン酸共重合体、（α‐メチル）スチレン‐メタクリルスルホン酸共重合体、ポリエステル‐アクリル酸共重合体、ポリエステル‐アクリル酸‐アクリル酸エステル共重合体、ポリエステル‐メタクリル酸共重合体、ポリエステル‐メタクリル酸‐アクリル酸共重合体エステル；等が挙げられる。これらの中では芳香族炭化水素基を含む化合物がスチレンのものが好ましい。なお、（α‐メチル）スチレンとは、本明細書においてα‐メチルスチレン、及びスチレンを含む意味として用いる。
【００２８】
上記インクにおけるスチレン−（メタ）アクリル共重合体の具体例としては、ＪｏｎｃｒｙｌＲＴＭ  ５２Ｊ、５７Ｊ、６０Ｊ、６３Ｊ、７０Ｊ、ＪＤＸ−６１８０、ＨＰＤ−１９６、ＨＰＤ９６Ｊ、ＰＤＸ−６１３７Ａ、６６１０、ＪＤＸ−６５００、ＪＤＸ−６６３９、ＰＤＸ−６１０２Ｂ、ＰＤＸ−６１２４（ＢＡＳＦ製）等を挙げることができるが、これらに限定されるものではない。なお本明細書において上付きのＲＴＭは登録商標を意味する。
【００２９】
上記インクにおけるスチレン−（メタ）アクリル共重合体としては、重量平均分子量が、１，０００〜２０，０００である場合が好ましく、２，０００〜１９，０００が更に好ましく、４，０００〜１７，０００が特に好ましい。上記スチレン−アクリル酸系共重合体の重量平均分子量は、ＧＰＣ（ゲルパーミッションクロマトグラフ）法で測定する。また、スチレン−（メタ）アクリル共重合体のガラス転位温度は４５℃〜１３５℃である場合が好ましく、５５℃〜１２０℃がさらに好ましく、６０〜１１０℃が特に好ましい。さらに、成分（Ｂ）として用いられるスチレン−（メタ）アクリル共重合体の酸化は５０〜２５０ｍｇＫＯＨ／ｇである場合が好ましく、１００〜２５０ｍｇＫＯＨ／ｇがさらに好ましく、１５０〜２５０ｍｇＫＯＨ／ｇである場合が特に好ましい。酸価が小さくなりすぎると、水に対する樹脂の溶解性が悪くなり、特に着色剤が分散性染料又は顔料の場合、分散安定化力が劣る傾向にあり、酸価が大きくなりすぎると水性媒体との親和性が強くなり、印字後の画像ににじみが発生し易い傾向があり好ましくない。樹脂の酸価は、樹脂１ｇを中和するのに要するＫＯＨのｍｇ数を表し、ＪＩＳ−Ｋ３０５４に従って測定する。
【００３０】
上記インクにおける、好ましいスチレン−（メタ）アクリル共重合体の具体例としては、Ｊｏｎｃｒｙｌ  ６７（重量平均分子量＝１２，５００、酸価＝２１３ｍｇＫＯＨ／ｇ）、６７８（重量平均分子量＝８，５００、酸価＝２１５ｍｇＫＯＨ／ｇ）、６８２（重量平均分子量＝１，７００、酸価＝２３０ｍｇＫＯＨ／ｇ）、６８３（重量平均分子量＝４，９００、酸価＝２１５ｍｇＫＯＨ／ｇ）、６９０（重量平均分子量＝１６，５００、酸価＝２４０ｍｇＫＯＨ／ｇ）等が挙げられ、Ｊｏｎｃｒｙｌ  ６７８であることがより好ましい。
【００３１】
上記インクは、分散染料の分散または溶解時に２種類以上のスチレン−アクリル共重合体を使用して作製することが可能である。
【００３２】
なお、上記した分散染料の分散は、例えば以下の方法で行うことができる。スチレン−アクリル共重合体を水溶性有機溶剤に投入し、温度を９０−１２０℃に昇温してスチレン−アクリル共重合体溶解液を作製し、そこへアルカリ性化合物及び水を投入して、温度を下げて乳化（エマルション又はマイクロエマルション）液とし、作製されたエマルション液と分散染料を混合・分散を行う。
【００３３】
上記芳香族スルホン酸のホルマリン縮合物としては、例えば、クレオソート油スルホン酸；クレゾールスルホン酸；フェノールスルホン酸；β−ナフタレンスルホン酸；β−ナフトールスルホン酸；β−ナフタリンスルホン酸とβ−ナフトールスルホン酸；クレゾールスルホン酸と２−ナフトール−６−スルホン酸；リグニンスルホン酸；等のホルマリン縮合物が挙げられる。これらの中では、クレオソート油スルホン酸；β−ナフタレンスルホン酸；リグニンスルホン酸；の各ホルマリン縮合物が好ましい。なお、これら芳香族スルホン酸のホルマリン縮合物は、ナトリウム塩、カリウム塩、リチウム塩などの塩であっても良く、これらの塩、若しくはそれらの混合物を含む意味とする。これらは様々な商品名の市販品として入手することができる。その一例として、β−ナフタレンスルホン酸のホルマリン縮合物としてはデモールＮ；クレオソート油スルホン酸のホルマリン縮合物としてはラベリンＷシリーズ、デモールＣ；特殊芳香族スルホン酸のホルマリン縮合物としてはデモールＳＮ−Ｂ（いずれも花王株式会社製）；メチルナフタレンスルホン酸のホルマリン縮合物としては、ラベリンＡＮシリーズ（いずれも第一工業製薬株式会社製）；等が挙げられる。これらの中ではデモールＮ、ラベリンＷシリーズ、ラベリンＡＮシリーズが好ましく、デモールＮ、ラベリンＷがより好ましく、ラベリンＷがさらに好ましい。上記芳香族スルホン酸のホルマリン縮合物は単独又は複数を組合せて用いることも可能である。
【００３４】
上記分散剤としては、スチレン−（メタ）アクリル共重合体又は芳香族スルホン酸のホルマリン縮合物からなる群から選択される少なくとも１種以上を含むことが好ましく、スチレン−（メタ）アクリル共重合体又はクレオソート油スルホン酸塩のホルマリン縮合物からなる群から選択される少なくとも１種以上を含む、ことがさらに好ましい。
【００３５】
（その他成分）
上記インクは、その他成分として、ｐＨ調整剤、防腐防黴剤、キレート試薬、防錆剤、紫外線吸収剤、粘度調整剤、褪色防止剤、表面張力調整剤、消泡剤等のインク調製剤を含有しても良い。
【００３６】
上記ｐＨ調整剤としては例えば水酸化ナトリウム、水酸化カリウム、水酸化リチウム等のアルカリ土類金属の水酸化物；トリエタノールアミン、ジエタノールアミン、ジメチルエタノールアミン、ジエチルエタノールアミン、トリス（ヒドロキシメチル）アミノメタン等の３級アミン類、好ましくはヒドロキシ基で置換されても良いモノ、ジ又はトリＣ１−Ｃ４アルキルアミン；等が挙げられる。これらの中ではトリエタノールアミンが好ましい。上記インクにはｐＨ調整剤を含有する方が好ましく、その含有量は、インク組成物の総質量に対して通常０．０５〜３質量％、好ましくは０．０５〜２．５質量％、より好ましくは０．１〜２質量％である。
【００３７】
上記防腐防黴剤としては例えばデヒドロ酢酸ナトリウム、安息香酸ナトリウム、ソジウムピリジンチオン−１−オキサイド、ジンクピリジンチオン−１−オキサイド、１，２−ベンズイソチアゾリン−３−オン、１−ベンズイソチアゾリン−３−オンのアミン塩、アーチケミカルズ社製プロキセルＧＸＬ等、好ましくはプロキセルＧＸＬが挙げられる。
【００３８】
上記キレート試薬としては、例えば、エチレンジアミン四酢酸２ナトリウム、ニトリロ三酢酸ナトリウム、ヒドロキシエチルエチレンジアミン三酢酸ナトリウム、ジエチレントリアミン五酢酸ナトリウム、ウラシル二酢酸ナトリウム等が挙げられる。
【００３９】
上記防錆剤としては、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライト等が挙げられる。
【００４０】
上記紫外線吸収剤としては、例えば、ベンゾフェノン系化合物、ベンゾトリアゾール系化合物、桂皮酸系化合物、トリアジン系化合物、スチルベン系化合物が挙げられる。また、ベンズオキサゾール系化合物に代表される紫外線を吸収して蛍光を発する化合物、いわゆる蛍光増白剤等も使用できる。
【００４１】
上記粘度調整剤としては、水溶性有機溶剤の他に、水溶性高分子化合物が挙げられ、例えばポリビニルアルコール、セルロース誘導体、ポリアミン、ポリイミン、分子量２０，０００程度以下のポリＣ２−Ｃ３アルキレングリコール、好ましくは液状のポリアルキレングリコール等が挙げられ、例えば、阪本薬品工業株式会社製の商品名ＳＣ−Ｐ４００、ＳＣ−Ｐ７５０、ＳＣ−Ｐ１０００、ＳＣ−Ｐ１２００、ＳＣ−Ｐ１６００等のポリオキシプロピレンジグリセリルエーテル；ＳＣ−Ｅ４５０、ＳＣ−Ｅ７５０、ＳＣ−Ｅ１０００、ＳＣ−Ｅ１５００、ＳＣ−Ｅ２０００等のポリオキシエチレンジグリセリルエーテル；等が挙げられ、ＳＣ−Ｐ１０００を用いることが好ましい。
【００４２】
上記褪色防止剤は、画像の保存性を向上させる目的で使用される。褪色防止剤としては、各種の有機系及び金属錯体系の褪色防止剤を使用することができる。有機の褪色防止剤としては、ハイドロキノン類、アルコキシフェノール類、ジアルコキシフェノール類、フェノール類、アニリン類、アミン類、インダン類、クロマン類、アルコキシアニリン類、及びヘテロ環類等が挙げられ、金属錯体としては、ニッケル錯体、亜鉛錯体等が挙げられる。
【００４３】
上記表面張力調整剤としては、界面活性剤が挙げられ、例えばアニオン界面活性剤、ノニオン界面活性剤、カチオン界面活性剤、及び両性界面活性剤等が挙げられる。
【００４４】
上記アニオン界面活性剤としてはアルキルスルホカルボン酸塩；α−オレフィンスルホン酸塩；ポリオキシエチレンアルキルエーテル酢酸塩；Ｎ−アシルアミノ酸又はその塩；Ｎ−アシルメチルタウリン塩；アルキル硫酸塩ポリオキシアルキルエーテル硫酸塩；アルキル硫酸塩ポリオキシエチレンアルキルエーテル燐酸塩；ロジン酸石鹸；ヒマシ油硫酸エステル塩；ラウリルアルコール硫酸エステル塩；アルキルフェノール型燐酸エステル；アルキル型燐酸エステル；アルキルアリールスルホン酸塩；ジエチルスルホ琥珀酸塩、ジエチルヘキルシルスルホ琥珀酸塩、ジオクチルスルホ琥珀酸塩等のスルホ琥珀酸系；等が挙げられる。好ましくはスルホ琥珀酸系であり、その市販品の例としては、ライオン（株）社製、商品名リパール８３５Ｉ、同８６０Ｋ、同８７０Ｐ、同ＮＴＤ、同ＭＳＣ；アデカ（株）社製、商品名アデカコールＥＣ８６００；花王（株）社製  商品名ペレックスＯＴ−Ｐ、同ＣＳ、同ＴＡ、同ＴＲ；新日本理化（株）社製、リカマイルドＥＳ−１００、同ＥＳ−２００、リカサーフＰ−１０、同Ｍ−３０、同Ｍ−７５、同Ｍ−３００、同Ｇ−３０、同Ｇ−６００；東邦化学工業（株）社製、コハクノールＬ−３００、同Ｌ−４０、同Ｌ−４００、同ＮＬ−４００；等が挙げられる。
【００４５】
上記アニオン界面活性剤の含有量は、本発明のインク組成物の総質量に対して通常０．０５〜２質量％であり、好ましくは０．０５〜１．５質量％であり、より好ましくは０．０５〜１質量％、特に好ましくは０．１〜０．５質量％である。
【００４６】
上記ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；３，５−ジメチル−１−ヘキシン−３−オール等のアセチレンアルコール系；２，４，７，９−テトラメチル−５−デシン−４，７−ジオール、３，６−ジメチル−４−オクチン−３，６−ジオール、エアープロダクト社製、商品名サーフィノール１０４、同１０４ＰＧ５０、同８２、同４２０、同４４０、同４６５、同４８５；オルフィンＳＴＧ；等のアセチレングリコール系等が挙げられる。前記のうち、好ましくはアセチレングリコール系若しくはアセチレンアルコール系であり、より好ましくはアセチレングリコール系である。
【００４７】
上記ノニオン界面活性剤の含有量は、本発明のインク組成物の総質量に対して通常０．０５〜２質量％であり、好ましくは０．０５〜１．５質量％であり、より好ましくは０．０５〜１質量％、特に好ましくは０．１〜０．５質量％である。
【００４８】
上記カチオン界面活性剤としては、２−ビニルピリジン誘導体、ポリ４−ビニルピリジン誘導体等が挙げられる。
【００４９】
上記両性界面活性剤としては、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、その他イミダゾリン誘導体等が挙げられる。
【００５０】
上記消泡剤としては、高酸化油系、グリセリン脂肪酸エステル系、フッ素系、シリコーン系化合物等が挙げられる。
【００５１】
上記インクにおいて、各成分を加える順番は特に制限されず、攪拌により実質的に溶液となるまで混合し、インクを調製すればよい。インクの調製の際に使用する水は、上記の通り、無機不純物の少ないもの、例えば蒸留水やイオン交換水等を用いるのが良い。なお、インクは、メンブランフィルタ等を用いて精密濾過し、夾雑物を除いた濾液を用いるのが良い。精密濾過を行う際のフィルタの孔径は、通常１μｍ〜０．１μｍ、好ましくは、０．８μｍ〜０．１μｍである。また、インクの総質量に対して、無機不純物の含有量は通常１％以下、好ましくは０．１％以下、より好ましくは０．０１％以下である。下限は検出機器の検出限界以下、すなわち０％とすることができる。そして、無機不純物を除去した後、希釈又は濃縮により所望の染料濃度に調整し、インクを得ることができる。
【００５２】
上記インクは、水性インクであり、水を含有する。水は、一般的にはイオン交換処理を行った精製水を用いる。特に精製操作を行わない水は、カルシウムイオン、マグネシウムイオン等の金属イオンを含む。このため、このような水をインク調製時に使用した場合にも、微量ながら該イオン等が混入する。本明細書においては、前記の無機塩及び金属イオンを、便宜上、「無機不純物」という。これらの無機不純物は、インクに対する溶解度及び保存安定性を悪くする為、少なくする方が良い。
【００５３】
上記インクは、工業用インクジェットヘッドが搭載されたプリンタでの使用時において、高速での吐出応答性を改善することを目的とし、２５℃における粘度がＥ型粘度計にて測定したときに通常３〜２０ｍＰａ・ｓ、好ましくは８〜２０ｍＰａ・ｓの範囲であるのがよい。
【００５４】
上記インクは、工業用インクジェットヘッドが搭載されたプリンタでの使用時において、印捺物の品質向上を目的とし、２５℃における表面張力がプレート法にて測定したときに通常２０〜４０ｍＮ／ｍ、好ましくは２５〜３５ｍＮ／ｍの範囲が好ましい。
【００５５】
上記インクは、工業用インクジェットヘッドが搭載されたプリンタでの使用時において、低温環境下における高速での連続吐出性を改善することを目的とし、５℃における１０Ｈｚでの動的表面張力が最大泡圧法にて測定したときに通常２５〜４５ｍＮ／ｍ、好ましくは３０〜４０ｍＮ／ｍの範囲が好ましい。
【００５６】
上記インクは、ポリエステル樹脂粒子とウレタン樹脂エマルション及び分散染料を含み、残部は水である。また、これら以外に、水溶性有機溶剤、及び上記インク調製剤等を含ませることが可能である。
【００５７】
上記インクに用いる水溶性有機溶剤としては、多価アルコール類、及びピロリドン類等を挙げることができる。多価アルコール類としては、例えばアルコール性水酸基を２又は３個有するＣ２−Ｃ６多価アルコール、及び、繰り返し単位が４以上で、分子量２０，０００程度以下のポリＣ２−Ｃ３アルキレングリコール、好ましくは液状のポリアルキレングリコール等が挙げられる。その具体例としては、グリセリン、１，３−ペンタンジオール、１−（２−ヒドロキシエチル）−２−ピロリドン等のアルコール性水酸基を２又は３個有するＣ２−Ｃ６多価アルコール；エチレングリコール、ジエチレングリコール、トリエチレングリコール、プロピレングリコール、ポリエチレングリコール等のジ又はトリＣ２−Ｃ３アルキレングリコール；ポリプロピレングリコール等のポリＣ２−Ｃ３アルキレングリコール；等が挙げられる。ピロリドン類としては、２−ピロリドン、Ｎ−メチル−２−ピロリドン等が挙げられる。水溶性有機溶剤は、単独で使用しても良いが、併用するのが好ましい。また水溶性有機溶剤は、インクの乾燥の防止（湿潤）；粘度調整；表面張力の調整；消泡；及び、繊維への浸透促進；等の効果を期待して使用するものであり、上記インク中には含有する方が好ましい。上記水溶性有機溶剤の含有量は合計で、インクの総質量に対して通常１〜５０質量％、好ましくは５〜４０質量％、より好ましくは１０〜３５質量％、特に好ましくは１０〜２０質量％である。
【００５８】
上記インクは、染料分散液、１，５−ペンタジオール、界面活性剤を水に加え、必要に応じて上記の水溶性有機溶剤、及びインク調整剤をさらに加えて攪拌し、全体が均一に混合することにより得られる。各成分を加える順番は特に制限されず、攪拌により実質的に均一となるまで混合し、上記インクを調製すればよい。上記インクの調製の際に使用する水は、上記の通り、無機不純物の少ないもの、例えば蒸留水やイオン交換水等を用いるのが良い。なお、本発明のインク組成物をインクジェット捺染に使用する場合には、メンブランフィルタ等を用いて本発明のインク組成物を精密濾過し、夾雑物を除いた濾液をインクとして用いるのが良い。精密濾過を行う際のフィルタの孔径は、通常１０μｍ〜０．１μｍ、好ましくは、８μｍ〜１μｍである。
【００５９】
上記捺染方法は、上記インク、好ましくは該インクをメンブランフィルタ等で濾過することにより、夾雑物を除いてインクとした後、このインクを用いて繊維、好ましくはポリエステル系繊維に捺染する方法である。インク捺染時に使用するインクノズル等については特に制限はなく、目的に応じて適宜選択することができる。より具体的には、ポリエステル系繊維を主体とした布帛に捺染するのが好ましい。
【００６０】
上記インクを用いて繊維に捺染する方法Ａとしては、以下の２工程を順次行う方法が挙げられる。
［工程１Ａ］
上記インクを用い、該インクのインク滴をインクジェットプリンタにより吐出させて繊維に付与する工程。
［工程２Ａ］
工程１Ａにより付与したインク中の染料を、熱により前記繊維に反応固着させる工程。
【００６１】
上記工程１Ａにおける、上記インクを繊維に付与する方法としては、上記インクが充填された容器をインクジェットプリンタの所定位置に装填し、該インクのインク滴を記録信号に応じて吐出させて繊維に付与する方法、すなわち通常のインクジェット捺染方法で捺染すれば良い。
【００６２】
上記工程２Ａにおける、インク中の染料を、熱により繊維に固着させる工程としては、上記インクが付与された繊維を、１６０℃〜２２０℃に１〜２０分スチーミング処理を施す方法等が挙げられる。
【００６３】
また、上記インクを用いて繊維に捺染する方法Ｂとしては、以下の２工程を順次行う昇華転写捺染方法が挙げられる。
［工程１Ｂ］
上記インクを用い、該インクのインク滴をインクジェットプリンタにより吐出させて紙に付与する工程。
［工程２Ｂ］
工程１Ｂにより付与したインク中の染料を、熱により印刷紙から繊維に昇華転写させる工程。
【００６４】
上記工程１Ｂにおける、上記インクを紙に付与する方法としては、上記インクが充填された容器をインクジェットプリンタの所定位置に装填し、該インクのインク滴を記録信号に応じて吐出させて紙に付与する方法、すなわち通常のインクジェット画像形成方法で印刷すれば良い。
【００６５】
上記工程２Ｂにおける、インク中の染料を、熱により紙から繊維へ昇華転写させる工程としては、上記インクが付与された紙を、室温下で予備乾燥させた後、さらに熱プレス処理を施す方法等が挙げられる。熱プレス処理の条件としては、温度１６０〜２２０℃、１〜５分該繊維と紙をプレスする条件が好ましい。
【００６６】
上記布帛としては、T/C混ブロード（T/C混紡繊維：PETと綿の混紡布）等が挙げられ、混紡繊維を含む布帛であることが好ましく、該混紡繊維がＰＥＴ（ポリエチレンテレフタレート）混紡繊維であることが更に好ましい。本明細書におけるT/C混とは、ポリエステル（PET）とコットン（綿）が任意の比率で混合されている繊維を示す。
【００６７】
上記捺染用インク組成物を用いて捺染を行った布帛、捺染用インク組成物を用いた捺染工程を含む捺染方法、該捺染工程がインクジェット染色方法を含む捺染方法及びそれら捺染方法により捺染された布帛も本発明に含む。
【実施例】
【００６８】
以下実施例により本発明をさらに具体的に説明するが、これらの実施例により本発明が限定されるものではない。実施例において特に断りがない限り、「部」は重量部を、「％」は質量％をそれぞれ意味する。
【００６９】
ジョンクリル６７８エマルション液の調製
４８％水酸化ナトリウム（３．１部）、イオン交換水（９６．９部）、プロピレングリコール（６０部）へジョンクリル６７８（ＢＡＳＦ社製）４０部を投入し、９０―１２０℃に昇温して５時間撹拌することにより、ジョンクリル６７８のエマルション液を得た。
【００７０】
インク用分散液Ｄｐ１の調製
Ｃ．Ｉ．Ｄｉｓｐｅｒｓｅ  Ｙｅｌｌｏｗ  ５４を３０部、上記ジョンクリル６７８のエマルション液を４５部、サーフィノール１０４ＰＧ５０を０．２部、プロキセルＧＸＬ（Ｓ）を０．２部、イオン交換水を加え合計１００部とした液を撹拌混合し、該混合物に０．２ｍｍ径ガラスビーズを加え、サンドミルにて水冷下、約１５時間分散処理を行った。得られた液にイオン交換水を加え、液の総質量中における染料の含有量が１５％となるように調製した。調製後の液をガラス繊維ろ紙ＧＣ−５０（ＡＤＶＡＮＴＥＣ社製）で濾過し、染料の含有量が１５％であるインク用分散液Ｄｐ１を得た。
【００７１】
インク用分散液Ｄｐ２の調製
Ｃ．Ｉ．Ｄｉｓｐｅｒｓｅ  Ｒｅｄ  ６０を３０部、上記ジョンクリル６７８のエマルション液を４５部、サーフィノール１０４ＰＧ５０を０．２部、プロキセルＧＸＬ（Ｓ）を０．２部、イオン交換水を加え合計１００部とした液を撹拌混合し、該混合物に０．２ｍｍ径ガラスビーズを加え、サンドミルにて水冷下、約１５時間分散処理を行った。得られた液にイオン交換水を加え、液の総質量中における染料の含有量が１５％となるように調製した。調製後の液をガラス繊維ろ紙ＧＣ−５０（ＡＤＶＡＮＴＥＣ社製）で濾過し、染料の含有量が１５％であるインク用分散液Ｄｐ２を得た。
【００７２】
インク用分散液Ｄｐ３の調製
Ｃ．Ｉ．Ｄｉｓｐｅｒｓｅ  Ｂｌｕｅ  ３５９を３０部、上記ジョンクリル６７８のエマルション液を４５部、サーフィノール１０４ＰＧ５０を０．２部、プロキセルＧＸＬ（Ｓ）を０．２部、イオン交換水を加え合計１００部とした液を撹拌混合し、該混合物に０．２ｍｍ径ガラスビーズを加え、サンドミルにて水冷下、約１５時間分散処理を行った。得られた液にイオン交換水を加え、液の総質量中における染料の含有量が１５％となるように調製した。調製後の液をガラス繊維ろ紙ＧＣ−５０（ＡＤＶＡＮＴＥＣ社製）で濾過し、染料の含有量が１５％であるインク用分散液Ｄｐ３を得た。
【００７３】
インク用ポリエステル樹脂粒子分散液Ｄｐ４の調製
ポリエステル樹脂（三菱レイヨン社製ポリエステル樹脂：ダイヤクロンＦＣ−３１６）３０部に上記ジョンクリル６７８のエマルション液を４５部、サーフィノール１０４ＰＧ５０を０．２部、プロキセルＧＸＬ（Ｓ）を０．２部、イオン交換水２４．８部を加え合計１００部とした液を撹拌混合し、該混合物に０．２ｍｍ径ガラスビーズを加え、サンドミルにて水冷下、約１５時間分散処理を行った。得られた液にイオン交換水を加え、液の総質量中におけるポリエステル樹脂の含有量が１５％となるように調製した。調製後の液をガラス繊維ろ紙ＧＣ−５０（ＡＤＶＡＮＴＥＣ社製）で濾過し、ポリエステル樹脂の含有量が１５％であるインク用ポリエステル樹脂粒子分散液Ｄｐ４（直径１４２ｎｍ）を得た。
【００７４】
インク用ポリエステル樹脂粒子分散液Ｄｐ５の調製
ポリエステル樹脂（三菱レイヨン社製ポリエステル樹脂：ダイヤクロンＦＣ−２２３２）３０部に上記ジョンクリル６７８のエマルション液を４５部、サーフィノール１０４ＰＧ５０を０．２部、プロキセルＧＸＬ（Ｓ）を０．２部、イオン交換水２４．８部を加え合計１００部とした液を撹拌混合し、該混合物に０．２ｍｍ径ガラスビーズを加え、サンドミルにて水冷下、約１５時間分散処理を行った。得られた液にイオン交換水を加え、液の総質量中におけるポリエステル樹脂の含有量が１５％となるように調製した。調製後の液をガラス繊維ろ紙ＧＣ−５０（ＡＤＶＡＮＴＥＣ社製）で濾過し、ポリエステル樹脂の含有量が１５％であるインク用ポリエステル樹脂粒子分散液Ｄｐ５（直径１３６ｎｍ）を得た。
【００７５】
下記表１中の略号等は、以下の意味を有する。
ＤＹ５４：Ｃ．Ｉ．Ｄｉｓｐｅｒｓｅ  Ｙｅｌｌｏｗ  ５４
ＤＲ６０：Ｃ．Ｉ．Ｄｉｓｐｅｒｓｅ  Ｒｅｄ  ６０
ＤＢ３５９：Ｃ．Ｉ．Ｄｉｓｐｅｒｓｅ  Ｂｌｕｅ  ３５９
ＦＣ−３１６：ポリエステル樹脂  ダイヤクロンＦＣ−３１６
ＦＣ−２２３２：ポリエステル樹脂  ダイヤクロンＦＣ−２２３２
ＪＣ６７８Ｅｍ：ジョンクリル６７８エマルション液
ＳＦ１０４：サーフィノール  １０４ＰＧ５０
ＧＸＬ：プロキセル  ＧＸＬ
【００７６】
【表１】
2019090014.tif 000002
【００７７】
上記分散液の調製例で得た各分散液を用い、下記表２に記載の各成分を混合した後、５μｍのメンブレンフィルターで夾雑物を濾別することにより、各実施例及び比較例のインク組成物を得た。実施例１〜６はインク用ポリエステル樹脂分散液を含むインクとし、比較例１〜３はインク用ポリエステル樹脂分散液を含まないインクとした。また、いずれのインク組成物も着色剤の総含有量が４．８％となるように調整した。
【００７８】
下記表２中の略号等は、以下の意味を有する。
Ｄｐ１〜Ｄｐ５：上記表１に記載のＤｐ１〜Ｄｐ５の分散液
Ｇｌｙ：グリセリン
ＰＧ：プロピレングリコール
ＵＸ−３２０：ユーコートＵＸ−３２０
ＥＣ８６００：アデカコール  ＥＣ−８６００
ＧＸＬ：プロキセル  ＧＸＬ
ＴＥＡ：トリエタノールアミン
【００７９】
【表２】
2019090014.tif 000003
【００８０】
上記で得た実施例１〜６および比較例１〜３のインク組成物をＶａｌｕｅ  Ｊｅｔ  ６２８（武藤工業社製ワイドフォーマットプリンター）を使用してT/C混ブロードにインクジェット印刷を行った。続いて、インクジェット印刷を行ったT/C混ブロードを卓上自動平プレス機（アサヒ繊維機械株式会社製：ＡＦ−６５ＴＥＮ）を用いて２００℃６０秒の条件にて熱処理することによって、染色された捺染物をそれぞれ得た。得られた捺染物の発色濃度（D値）を測定した。測定についてはＹＭＣのカラーそれぞれについて評価を行った。この際、繊維中には転写による発色が起こらない部分があり、この未発色部分を白抜けとし、目視により白抜けの有無を判定した。
【００８１】
実施例１〜６及び比較例１〜３の評価結果を以下に示す。
＜発色性＞
○：D値≧０．７
△：０．７＞D値≧０．４
×：０．４＞D値
＜白抜け＞
○：白抜け無し
×：白抜け有り
【００８２】
【表３】
2019090014.tif 000004
【００８３】
上記表３の結果から明らかなように、本発明の捺染用インク組成物を用いた実施例１〜６は、比較例１〜３と比べ、発色性に優れ、染料定着不良による白抜けも無く、良好な捺染物を得ていた。これらの結果から、本発明の捺染用インク組成物は、極めて良好な捺染物を得ることが可能であるという結果を示した。
【産業上の利用可能性】
【００８４】
本発明の捺染用インク組成物は混紡繊維の捺染用、好ましくはインクジェット混紡捺染用、特にポリエステル混紡布インクジェット捺染用インク組成物として好適に用いることができる。